(57)【要約】【課題】熱伝導性に優れた熱伝導性グリース組成物を提供する。【解決手段】（Ａ）下記一般式：  Ｒ１ａＳｉＯ（４−ａ）／２（Ｒ1はメチル基、フェニル基及び炭素数６〜１４のアルキル基から選ばれる少なくとも１種であり、ａは１．８≦ａ≦２．２である。）で表されるポリオルガノシロキサン  １００重量部、（Ｂ）モース硬度が５以下であり、平均粒径が０．１〜１００μｍの粒状熱伝導性フィラー  ５〜７００重量部及び（Ｃ）融点が０〜１００℃の低融点合金  ２００〜６００重量部を含有する熱伝導性グリース組成物であり、０．２ＭＰａ以上で押圧された状態で発熱性電子部品と放熱体との間に設置されることを特徴とする熱伝導性グリース組成物。【選択図】なし【特許請求の範囲】
【請求項１】
（Ａ）下記一般式：
Ｒ１ａＳｉＯ（４−ａ）／２
（Ｒ1はメチル基、フェニル基及び炭素数６〜１４のアルキル基から選ばれる少なくとも１種であり、ａは１．８≦ａ≦２．２である。）で表されるポリオルガノシロキサン  １００重量部、
（Ｂ）モース硬度が５以下であり、平均粒径が０．１〜１００μｍの粒状熱伝導性フィラー  ５〜７００重量部
及び
（Ｃ）融点が０〜１００℃の低融点合金  ２００〜６００重量部
を含有する熱伝導性グリース組成物であり、０．２ＭＰａ以上で押圧された状態で発熱性電子部品と放熱体との間に設置されることを特徴とする熱伝導性グリース組成物。
【請求項２】
前記（Ａ）成分の２３℃における粘度が、０．０５〜１０Ｐａ・ｓであることを特徴とする請求項１に記載の熱伝導性グリース組成物。
【請求項３】
前記（Ｂ）成分が、窒化ホウ素粉末、酸化亜鉛粉末及びアルミニウム粉末から選ばれる少なくとも１種であることを特徴とする請求項１又は２に記載の熱伝導性グリース組成物。
【請求項４】
前記（Ｃ）成分が、ガリウム及びインジウムを含むことを特徴とする請求項１乃至３のいずれか１項に記載の熱伝導性グリース組成物。
【請求項５】
熱伝導性グリース組成物の２５℃においてＪＩＳ  Ｋ  ２２２０で規定される稠度が、１５０〜４５０であることを特徴とする請求項１乃至４のいずれか１項に記載の熱伝導性グリース組成物。
【請求項６】
熱伝導性グリース組成物のレーザーフラッシュ法で測定した２５℃における熱伝導率が、０．５Ｗ／（ｍ・Ｋ）以上であることを特徴とする請求項１乃至５のいずれか１項に記載の熱伝導性グリース組成物。
【発明の詳細な説明】
【技術分野】
【０００１】
本発明は、熱伝導性に優れた熱伝導性グリース組成物に関する。
【背景技術】
【０００２】
例えば、ＣＰＵ等の発熱性電子部品の多くには、使用時の温度上昇による損傷や性能低下等を防止するため、ヒートシンク等の放熱体が広く用いられている。発熱性電子部品から発生する熱を放熱体に効率よく伝導させるため、一般に発熱性電子部品と放熱体との間に熱伝導性材料が使用される。
【０００３】
熱伝導性材料としては、放熱シートや放熱グリースが一般に知られている。放熱シートは、手軽にマウントすることができるが、例えば発熱性電子部品や放熱体との界面に空隙が生じるため、界面熱抵抗が大きくなり熱伝導性能が不十分になる。一方、放熱グリースは、その性状が液体に近いため、発熱性電子部品や放熱体表面の凹凸に影響されることなく両者に密着して界面熱抵抗を小さくすることができるが、長時間使用するとグリース中の液状オイル成分が流出し易い。
【０００４】
そこで、例えば特許文献１、２には、熱伝導性を付与する成分として低融点金属や金属フィラー等を配合した付加反応硬化型の熱伝導性シリコーン組成物が提案されている。また、例えば特許文献３、４には、シリコーン樹脂に低融点金属等の熱伝導性充填剤を配合し、これをシート状に成形した放熱シートが提案されている。
【０００５】
しかしながら、このような従来の熱伝導性材料は、熱伝導性充填剤を高充填すると熱伝導性能が改善されることが一般に知られているが、製造過程において作業性の低下を招く傾向にあり、その配合量の上限は制限されていた。したがって、近年の発熱性電子部品の高集積化、高速化にともなう発熱量のさらなる増大により、従来の熱伝導性材料では十分な熱伝導性効果を得られない。
【特許文献１】特開２００３−１７６４１４号公報
【特許文献２】特開２００５−１１２９６１号公報
【特許文献３】特開２００３−２１８２９６号公報
【特許文献４】特開２００４−０３９８２９号公報
【発明の開示】
【発明が解決しようとする課題】
【０００６】
本発明の目的は、このような課題に対処するためになされたもので、熱伝導性に優れた熱伝導性グリース組成物を提供することにある。
【課題を解決するための手段】
【０００７】
本発明者らは、上記目的を達成するために鋭意検討した結果、オイル状のポリオルガノシロキサンに、熱伝導性に優れた成分としてモース硬度が５以下の粒状熱伝導性フィラーと融点が０〜１００℃の低融点合金を配合した熱伝導性グリース組成物を、発熱性電子部品と放熱体との間に設置し０．２ＭＰａ以上で押圧することによって、界面熱抵抗が著しく低減され、優れた熱伝導性能を発揮することを見出し、本発明をなすに至った。
【０００８】
すなわち、本発明の熱伝導性グリース組成物は、（Ａ）下記一般式：
Ｒ１ａＳｉＯ（４−ａ）／２
（Ｒ1はメチル基、フェニル基及び炭素数６〜１４のアルキル基から選ばれる少なくとも１種であり、ａは１．８≦ａ≦２．２である。）で表されるポリオルガノシロキサン  １００重量部、（Ｂ）モース硬度が５以下であり、平均粒径が０．１〜１００μｍの粒状熱伝導性フィラー  ５〜７００重量部及び（Ｃ）融点が０〜１００℃の低融点合金  ２００〜６００重量部を含有する熱伝導性グリース組成物であり、０．２ＭＰａ以上で押圧された状態で発熱性電子部品と放熱体との間に設置されることを特徴とする。
【発明の効果】
【０００９】
上記構成により、熱伝導性に優れた熱伝導性グリース組成物を提供することが可能となる。
【発明を実施するための最良の形態】
【００１０】
以下、本発明の熱伝導性グリース組成物について説明する。
【００１１】
［（Ａ）成分］
本発明に用いられる（Ａ）成分には、下記一般式：
Ｒ１ａＳｉＯ（４−ａ）／２
で表されるオイル状のポリオルガノシロキサンが用いられる。これによって、良好な耐熱性及び安定性を得ることができる。上記式中において、Ｒ1は、独立に炭素数１〜１８の一価炭化水素基から選択される１種もしくは２種以上の基である。ただし、アルケニル基を除く。Ｒ1としては、例えばメチル基、エチル基、プロピル基、ヘキシル基、オクチル基、デシル基、ドデシル基、テトラデシル基、ヘキサデシル基、オクタデシル基等のアルキル基、シクロペンチル基、シクロヘキシル基等のシクロヘキシル基、フェニル基、トリル基等のアリール基、２−フェニルエチル基、２−メチル−２−フェニルエチル基等のアラルキル基、３，３，３−トリフロロプロピル基、２−（パーフロロブチル）エチル基、２−（パーフロロオクチル）エチル基、ｐ−クロロフェニル基等のハロゲン化炭化水素基などが挙げられるが、特にメチル基、フェニル基、炭素数６〜１４のアルキル基が好ましい。ａは、液状シリコーンの合成のし易さから、１．８〜２．２の範囲がよく、特に１．９〜２．１が好ましい。
【００１２】
また、（Ａ）成分の粘度は、２３℃において０．０５〜１０Ｐａ・ｓ、特に０．１〜５Ｐａ・ｓであることが好ましい。０．０５Ｐａ・ｓ未満であると、得られる組成物の安定性が悪化しオイル分離が起こり易くなる。一方、１０Ｐａ・ｓを越えると、得られる組成物の流動性が乏しくなる。
【００１３】
［（Ｂ）成分］
本発明に用いられる（Ｂ）成分は、得られる組成物に熱伝導性を付与する成分である。（Ｂ）成分には、モース硬度が５以下のものが使用される。モース硬度が５を超えると、得られた組成物を発熱性電子部品の表面に塗布し放熱体で押圧した際に、（Ｂ）成分の粒子が潰れ難くなり優れた熱伝導性能を発揮し難くなる。
【００１４】
また、（Ｂ）成分の平均粒径は、０．１〜１００μｍ、好ましくは、０．１〜８０μｍのものが使用される。０．１μｍ未満であると、得られる組成物において所望の稠度が得られ難い。一方、１００μｍを超えると、得られる組成物の安定性が悪化し、オイル分離等が起こり易くなる。
【００１５】
（Ｂ）成分としては、モース硬度が５以下で、熱伝導率が良好なものであればよく、例えば窒化ホウ素粉末、酸化亜鉛粉末、アルミニウム粉末、銀粉末、銅粉末、鉄粉末等が挙げられ、１種単独または２種以上を混合して用いてもよい。特に窒化ホウ素粉末、酸化亜鉛粉末、アルミニウム粉末を用いることが好ましい。
【００１６】
また、（Ｂ）成分の形状が粒状または球状のものを用いる。その形状は、アスペクト比が１３を超えるような、例えば樹枝状、燐片状、針状、不規則形状等では界面熱抵抗を低減する上で不適である。
【００１７】
（Ｂ）成分の配合量は、（Ａ）成分であるポリオルガノシロキサン１００重量部に対して、５〜７００重量部、好ましくは１０〜７００重量部である。５重量部未満であると、得られる組成物の熱伝導率が低下し易くなる。一方、７００重量部を越えると、得られる組成物の流動性が低下して作業性が悪化し易くなる。
【００１８】
［（Ｃ）成分］
本発明に用いられる（Ｃ）成分は、得られる組成物に熱伝導性を付与する成分である。（Ｃ）成分には、融点が０〜１００℃、特に０〜５０℃の低融点合金が使用される。融点が０℃未満であると、得られた組成物を、例えば−３０〜−１０℃で長期保存又は輸送する際に、液状化した微粒子同士が凝集し易くなり良好な分散状態を保持することが困難になる。一方、１００℃を越えると、本組成物の製造時に、速やかに溶融し難くなるため作業性の低下を招く。なお、（Ｃ）成分としては、常温で液状の合金を使用することが好ましい。これによって、発熱性電子部品と放熱体との間に本組成物を設置し押圧した際に、（Ｃ）成分の液状微粒子が発熱性電子部品や放熱体表面に密着し、界面熱抵抗を著しく低下させて高い放熱性を発揮することができる。
【００１９】
（Ｃ）成分としては、融点が０〜１００℃の各種合金であれば限定されるものではなく、例えばガリウム、インジウム、スズ、亜鉛、鉛、ビスマス、カドミウム等の低融点金属を２種以上含有する合金が挙げられる。特に、ガリウム及びインジウムを必須成分とする合金を用いることが好ましい。例えば、ガリウム−インジウム合金（例えば質量比＝７５．５：２４．５、融点１５．５℃）、ガリウム−インジウム−スズ合金（例えば質量比＝２１．５：１６．０：６２．５、融点１０．７℃）、ガリウム−インジウム−スズ−亜鉛合金（例えば質量比＝６１：２５：１３：１、融点＝７℃）、ガリウム−インジウム−スズ−ビスマス合金（例えば質量比＝９．４：４７．３：１８．６：２４．７、融点＝４８℃）等が挙げられ、１種単独または２種以上を混合して用いてもよい。
【００２０】
（Ｃ）成分の配合量は、（Ａ）成分であるポリオルガノシロキサン１００重量部に対して、２００〜６００重量部、好ましくは２２０〜６００重量部である。２００重量部未満であると、熱伝導率が低下し易くなる。一方、６００重量部を越えると、得られる組成物において伸展性が得られ難くなる。
【００２１】
本発明における熱伝導性グリース組成物は、上記（Ａ）〜（Ｃ）の各成分を基本成分とし、これらに必要に応じて、その他任意成分としてウエッター成分を配合してもよい。ウエッター成分は、（Ｂ）成分及び（Ｃ）成分をウエッター成分で処理することにより、ベースオイルである（Ａ）成分のポリオルガノポリシロキサンとの濡れ性を向上させるものである。
【００２２】
ウエッター成分としては、下記一般式：
Ｒ２ｂＲ３ｃＳｉ（ＯＲ４）４−ｂ−ｃ
で表されるアルコキシシランを用いることが好ましい。上記式中のＲ２は、炭素数６〜１５のアルキル基である。具体例としては、ヘキシル基、デシル基、ドデシル基、テトラデシル基等が挙げられる。炭素数が６未満であると、（Ｂ）成分及び（Ｃ）成分の濡れ性を十分に向上させ難くなる。一方、１５を越えると、このウエッター成分であるアルコキシシランが常温で固化するため、作業性が低下し易くなる。また、Ｒ３は、炭素数１〜８の飽和又は不飽和の一価の炭化水素基である。具体例としては、メチル基、エチル基、プロピル基、ヘキシル基、オクチル基等のアルキル基、シクロペンチル基、シクロヘキシル基等のシクロヘキシル基、ビニル基、アリル基等のアルケニル基、フェニル基、トリル基等のアリール基、２−フェニルエチル基、２−メチル−２−フェニルエチル基等のアラルキル基、３，３，３−トリフロロプロピル基、２−（パーフロロブチル）エチル基、２−（パーフロロオクチル）エチル基、ｐ−クロロフェニル基等のハロゲン化炭化水素基などが挙げられるが、特にメチル基、エチル基が好ましい。Ｒ４は、メチル基、エチル基、プロピル基、ブチル基、ペンチル基、ヘキシル基などの炭素数１〜６の１種もしくは２種以上のアルキル基であり、特にメチル基、エチル基が好ましい。また、ｂは１〜３の整数であるが、特に１であることが好ましい。ｃは０〜２の整数、ｂ＋ｃは１〜３の整数である。このウエッター成分は、１種単独または２種以上を混合して用いてもよい。
【００２３】
ウエッター成分の配合量は、（Ｂ）成分及び（Ｃ）成分と、（Ａ）成分との濡れ性を向上させる上で、（Ａ）成分１００重量部に対して、０．０１〜１０重量部の範囲が好ましい。
【００２４】
さらに、その他任意成分として公知の耐熱添加剤、シリカ等の粘度調整剤、着色剤、溶剤等を本発明の目的を損なわない範囲で添加してもよい。
【００２５】
本発明の熱伝導性グリース組成物は、上述した（Ａ）〜（Ｃ）成分及びその他任意成分を、（Ｃ）成分の融点以上の温度にてプラネタリーミキサー等の混合機で混合することにより得ることができる。このように（Ｃ）成分の融点以上の温度にすることによって、（Ｃ）成分を液状化し（Ａ）成分中に均一に分散させることができる。さらに混合後、均一仕上げのため、高剪断力下で混練操作を行うことが好ましい。混練装置としては、３本ロール、コロイドミル、サンドグラインダー等があるが、中でも３本ロールによる方法が好ましい。
【００２６】
本発明の熱伝導性グリース組成物の稠度は、１５０〜４５０であることが好ましい。なお、稠度はＪＩＳ  Ｋ  ２２２０に準拠した値である。２５℃における稠度が、４５０を超えると、塗布時に液ダレを起こしやすくなる。一方、１５０未満であると、例えばシリンジやディスペンサ等を用いて電子部品に塗布する際に、吐出し難くなり所望の厚さに塗布することが困難になる。
【００２７】
また、本発明の熱伝導性グリース組成物は、レーザーフラッシュ法で測定した２５℃における熱伝導率が０．５Ｗ／（ｍ・Ｋ）以上、特に１．０Ｗ／（ｍ・Ｋ）以上であることが好ましい。熱伝導率が０．５Ｗ／（ｍ・Ｋ）未満であると、熱伝導性能が不十分になる場合があり、用途が限定され易くなる。
【００２８】
したがって、本発明の熱伝導性グリース組成物は、優れた熱伝導性能を有するため、発熱性電子部品と放熱体との間に介在される熱伝導性材料として好適である。
【００２９】
次に、本発明の熱伝導性グリース組成物を適用した半導体装置について図面を参照して説明する。図１は、本発明の熱伝導性グリース組成物を適用した半導体装置の一例を示す断面図である。
【００３０】
図１に示すように、半導体装置１は、配線基板２に実装された例えばＣＰＵ３等の発熱性電子部品とヒートシンク４等の放熱体との間に、上述した熱伝導性グリース組成物５が介在されている。このような半導体装置１は、ＣＰＵ３の表面に、例えばシリンジ等で熱伝導性グリース組成物５を塗布し、この上にヒートシンク４を配置する。この後、例えばクランプ６等を用いて、ヒートシンク４を熱伝導性グリース組成物５を介してＣＰＵ３に０．２ＭＰａ以上で押圧して固定することによって得られる。０．２ＭＰａ未満であると、ＣＰＵ３やヒートシンク４表面の凹凸が存在する場合に、熱伝導性グリース組成物５でその隙間を均一に埋め難くなり、界面熱抵抗の低減が不十分になる。なお、ここでは、クランプ６を用いたが、これに限定されるものではなく、ねじを併用してもよい。
【００３１】
ＣＰＵ３とヒートシンク４との間に介在する熱伝導性グリース組成物５の厚さは、５〜３００μｍであることが好ましい。５μｍより薄いと、押圧の僅かなずれによりＣＰＵ３とヒートシンク４の間に隙間が生じる恐れがある。一方、３００μｍより厚いと、熱抵抗が大きくなり、十分な放熱効果を得ることができない。
【００３２】
したがって、本発明の熱伝導性グリース組成物５をＣＰＵ３表面に塗布し、ヒートシンク４を０．２ＭＰａ以上で押圧することによって、ＣＰＵ３やヒートシンク４表面の凹凸に影響されることなく熱伝導性グリース組成物５を両者に密着させることができる。これによって、界面熱抵抗が著しく低減され、優れた熱伝導性能を発揮することが可能となる。
【実施例】
【００３３】
本発明を実施例により詳細に説明するが、本発明は実施例に限定されるものではない。なお、実施例及び比較例中の粘度は、２３℃で測定した値である。
【００３４】
実施例および比較例で得られた熱伝導性グリース組成物は、以下のようにして評価し、結果を表１に示した。
【００３５】
［熱抵抗］
得られた熱伝導性グリース組成物を、標準アルミプレートの全面に塗布し、他の標準アルミプレートを重ねて、０．７ＭＰａの圧力をかけた。このときの厚さをマイクロメーター（ミツトヨ社製）で測定し、標準アルミプレートの既知の厚さを差し引くことによって、組成物の厚さを算出した。標準アルミプレートに挟み込んだ組成物の２５℃における熱抵抗は、まず、レーザーフラッシュ法による熱拡散率測定機（ネッチゲレイテバウ社製、ＬＦＡ４４７）を用いて熱拡散率を測定した。この後、同測定機により熱伝導率を得て、得られた組成物の厚さをこの熱伝導率で割って算出した。
同様にして、得られた組成物を挟み込む圧力が０．３ＭＰａ、０．１ＭＰａのときの各熱抵抗を測定した。
【００３６】
［実施例１］
粘度１．０Ｐａ・ｓのジメチルシリコーンオイル１００重量部、平均粒径が６０μｍの粒状窒化ホウ素粉末（モース硬度２）７９重量部をプラネタリー型ミキサー（ダルトン社製）に仕込み、室温にて１時間撹拌混合した。さらに、ガリウム−インジウム−スズ−亜鉛合金（質量比＝６１：２５：１３：１、融点＝７℃）３１７重量部を添加し、室温にて１時間撹拌混合して熱伝導性グリース組成物を製造した。
この組成物の特性を測定し、結果を表１に示した。
【００３７】
［実施例２］
粘度１．０Ｐａ・ｓのジメチルシリコーンオイル１００重量部、平均粒径が６０μｍの粒状窒化ホウ素粉末（モース硬度２）７１重量部をプラネタリー型ミキサー（ダルトン社製）に仕込み、室温にて１時間撹拌混合した。さらに、ガリウム−インジウム−スズ−亜鉛合金（質量比＝６１：２５：１３：１、融点＝７℃）４８８重量部を添加し、室温にて１時間撹拌混合して熱伝導性グリース組成物を製造した。
この組成物の特性を測定し、結果を表１に示した。
【００３８】
［実施例３］
粘度０．６Ｐａ・ｓのＣ１０変性シリコーンオイル１００重量部、平均粒径が０．５μｍの粒状酸化亜鉛粉末（モース硬度５）２００重量部、平均粒径が２μｍの粒状アルミニウム粉末（モース硬度３）４４８重量部をプラネタリー型ミキサー（ダルトン社製）に仕込み、室温にて１時間撹拌混合した。さらに、ガリウム−インジウム−スズ−亜鉛合金（質量比＝６１：２５：１３：１、融点＝７℃）３３５重量部を添加し、室温にて１時間撹拌混合して熱伝導性グリース組成物を製造した。
この組成物の特性を測定し、結果を表１に示した。
【００３９】
［比較例１］
粘度０．６Ｐａ・ｓのＣ１０変性シリコーンオイル１００重量部、平均粒径が２０μｍの粒状酸化アルミニウム粉末（モース硬度９）４４８重量部をプラネタリー型ミキサー（ダルトン社製）に仕込み、室温にて１時間撹拌混合した。さらに、ガリウム−インジウム−スズ−亜鉛合金（質量比＝６１：２５：１３：１、融点＝７℃）３３５重量部を添加し、室温にて１時間撹拌混合して熱伝導性グリース組成物を製造した。
この組成物の特性を測定し、結果を表１に示した。
【００４０】
［比較例２］
粘度０．６Ｐａ・ｓのＣ１０変性シリコーンオイル１００重量部、平均粒径が２０μｍの粒状酸化マグネシウム粉末（モース硬度６）４４８重量部をプラネタリー型ミキサー（ダルトン社製）に仕込み、室温にて１時間撹拌混合した。さらに、ガリウム−インジウム−スズ−亜鉛合金（質量比＝６１：２５：１３：１、融点＝７℃）３３５重量部を添加し、室温にて１時間撹拌混合して熱伝導性グリース組成物を製造した。
この組成物の特性を測定し、結果を表１に示した。
【００４１】
［比較例３］
粘度１．０Ｐａ・ｓのジメチルシリコーンオイル１００重量部、平均粒径が８μｍの燐片状窒化ホウ素粉末（モース硬度２）４４重量部をプラネタリー型ミキサー（ダルトン社製）に仕込み、室温にて１時間撹拌混合した。さらに、ガリウム−インジウム−スズ−亜鉛合金（質量比＝６１：２５：１３：１、融点＝７℃）１４４重量部を添加し、室温にて１時間撹拌混合して熱伝導性グリース組成物を製造した。
この組成物の特性を測定し、結果を表１に示した。
【表１】
2007106809.tif 000002
【００４２】
表１から明らかなように、（Ａ）成分のベースオイルに、（Ｂ）成分のモース硬度が５以下の粒状フィラーと（Ｃ）成分の常温で液状の合金を配合した熱伝導性グリース組成物を、０．２ＭＰａ以上の圧力で基材（標準アルミプレート）間に挟み込むことによって、熱抵抗を６．５ｍｍ２−Ｋ／Ｗ以下まで低減することができる。したがって、界面熱抵抗が著しく低減され、優れた熱伝導性能を発揮するため、発熱性電子部品と放熱体との間に介在される熱伝導性材料として好適である。
【図面の簡単な説明】
【００４３】
【図１】本発明の熱伝導性グリース組成物を適用した半導体装置の一例を示す断面図。
【符号の説明】
【００４４】
１…半導体装置、２…配線基板、３…ＣＰＵ、４…ヒートシンク、５…熱伝導性グリース組成物、６…クランプ。
【図１】
2007106809.tif 000003